БЕТОННАЯ СМЕСЬ
CONCRETE MIX

Изобретение относится к промышленности строительных материалов, в частности к производству бетонных стеновых блоков для малоэтажного строительства.
Известна бетонная смесь, включающая мас.%: портландцемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении прочности бетонных изделий.
Технический результат достигается тем, что бетонная смесь, включающая портландцемент, керамзитовый гравий, воду, дополнительно содержит суперпластификатор С-3 и лавсановое волокно длиной 5-50 мм при следующем соотношении компонентов, мас.%: портландцемент 20-25; керамзитовый гравий фракции 20-40 мм 60,6-68,8; суперпластификатор С-3 1,05-1,35; лавсановое волокно длиной 5-50 мм 0,05-0,15; вода 10-13.
Составы бетонной смеси приведены в таблице.
В составе бетонной смеси используют суперпластификатор С-3, получаемый на базе продуктов конденсации нафталинсульфокислоты и формальдегида [2].
Для приготовления бетонной смеси подготавливают, дозируют и смешивают сырьевые компоненты. Приготовленную бетонную смесь укладывают в металлические (предварительно смазанные минеральным маслом) формы и оставляют до затвердевания.
Источники информации
1. SU 1276650, 1986.
2. Афанасьев А.А. Бетонные работы. - М.: Высш. шк., 1991. - С. 29-30.